(57)【要約】      （修正有）【課題】既存のポリアミドフィラメントや、芳香族ポリエステルモノフィラメントからなる嗜好性飲料抽出用フィルターと同等の製糸性、製織製、加工性を有し、かつ生分解性をも有する嗜好性飲料抽出用フィルターおよびそれよりなる嗜好飲料抽出用バッグを提供すること。【解決手段】ＤＳＣ測定による融点が１９５℃以上である、ステレオコンプレックスポリ乳酸フィラメントから構成され、織物組織または編物組織を有する嗜好性飲料抽出用フィルター。【選択図】図１
2009006135.tif 000002
【特許請求の範囲】
【請求項１】
ＤＳＣ測定による融点が１９５℃以上である、ステレオコンプレックスポリ乳酸フィラメントから構成され、織物組織または編物組織を有する嗜好性飲料抽出用フィルター。
【請求項２】
ステレオコンプレックスポリ乳酸フィラメントが、（ｉ）重量平均分子量５万〜３０万のポリＬ−乳酸（Ａ成分）、（ｉｉ）重量平均分子量５万〜３０万のポリＤ−乳酸（Ｂ成分）および（ｉｉｉ）Ａ成分とＢ成分との合計１００重量部当たり０．０５〜５重量部の式（１）または（２）で表される燐酸エステル金属塩を含有するフィラメントである、請求項１に記載の嗜好性飲料抽出用フィルター。
【化１】
2009006135.tif 000005
【化２】
2009006135.tif 000006
【請求項３】
ステレオコンプレックスポリ乳酸フィラメントがポリＬ−乳酸成分とポリＤ−乳酸成分との合計１００重量部当たり０．１〜５重量部のカルボジイミド化合物を含有してなり、１００℃の沸水中３０分間の処理後の分子量保持率が９５％以上である、請求項１または２に記載の嗜好性飲料抽出用フィルター。
【請求項４】
ステレオコンプレックスポリ乳酸フィラメントの繊度が１０〜５０ｄｔｅｘの範囲内である、請求項１に記載の嗜好性飲料抽出用フィルター。
【請求項５】
ステレオコンプレックスポリ乳酸フィラメントの強度が３．５ｃＮ／ｄｔｅｘ以上である、請求項１に記載の嗜好性飲料抽出用フィルター。
【請求項６】
嗜好性飲料抽出用フィルターが織物組織を有し、かつ経糸密度が３０〜３００本／２．５４ｃｍ、かつ緯糸密度が３０〜３００本／２．５４ｃｍの範囲内である、請求項１に記載の嗜好性飲料抽出用フィルター。
【請求項７】
嗜好性飲料抽出用フィルターが平織物組織を有する、請求項１に記載の嗜好性飲料抽出用フィルター。
【請求項８】
嗜好性飲料抽出用フィルターがメッシュ編物組織を有する、請求項１に記載の嗜好性飲料抽出用フィルター。
【請求項９】
嗜好性飲料抽出用フィルターの開口率が４０〜７５％の範囲内である、請求項１に記載の嗜好性飲料抽出用フィルター。
【請求項１０】
嗜好性飲料抽出用フィルターにおいて、フィルターを構成するフィラメントの交差部の少なくとも一部が融着している、請求項１に記載の嗜好性飲料抽出用フィルター。
【請求項１１】
フィラメントの交差部が格子パターンで融着している、請求項１に記載の嗜好性飲料抽出用フィルター。
【請求項１２】
嗜好性飲料抽出用フィルターにおいて、フィルターの少なくとも一部に図柄を有した、請求項１に記載の嗜好性飲料抽出用フィルター。
【請求項１３】
ステレオコンプレックスポリ乳酸フィラメントがステレオコンプレックスポリ乳酸モノフィラメントである、請求項１に記載の嗜好性飲料抽出用フィルター。
【請求項１４】
請求項１〜１３のいずれかに記載の嗜好性飲料抽出用フィルターを用いてなる嗜好性飲料抽出用バッグ。
【請求項１５】
嗜好性飲料抽出用バッグがテトラ形状を有する、請求項１４に記載の嗜好性飲料抽出用バッグ。
【発明の詳細な説明】
【技術分野】
【０００１】
本発明は、緑茶、紅茶、ウーロン茶、麦茶、ジャスミン茶、アップル茶、出し汁、コーヒー、ココアなどの嗜好性飲料の抽出用として使用される嗜好性飲料抽出用フィルターおよび該嗜好性飲料抽出用フィルターを用いてなる嗜好性飲料抽出用バッグに関するものである。
【背景技術】
【０００２】
従来、緑茶や紅茶などの嗜好性飲料を飲む際に使用される嗜好性飲料抽出用フィルターとしては、ポリオレフィン系繊維やポリエステル系繊維からなる不織布や紙などで構成したものが主として使用されてきた。
【０００３】
近年では、ポリアミドモノフィラメントや芳香族ポリエステルモノフィラメントを用いて平織組織に製織したメッシュ織物で嗜好性飲料抽出用フィルターを構成することが提案されている。かかるメッシュ織物からなるフィルターを用いた嗜好性飲料抽出用バッグは、バッグ内部の茶葉が外部から見えるため高級感があり、さらには、香りや抽出性に優れるという特徴を有している。
【０００４】
しかしながら、嗜好性飲料抽出後のバッグの処理に目を向けると、ポリアミドモノフィラメントや芳香族ポリエステルモノフィラメントなどの従来から使用されている合成繊維には使用後の廃棄に問題があり、ゴミとして廃棄され埋め立て処分されると、生分解性がないために自然環境中では殆ど分解せず、近年問題となっているゴミ増加の一因となっている。また、焼却をすると高熱や二酸化炭素をはじめとする温室効果ガスを発し、近年問題視されている地球温暖化を引き起こす要因となっている。
このため、嗜好性飲料抽出用フィルターの素材としてポリ乳酸繊維を用いることが提案されている（例えば、特許文献１、２、３等参照）。
【０００５】
確かにポリ乳酸繊維は生分解性を有するという長所があるが、ポリアミドモノフィラメントや芳香族ポリエステルモノフィラメントなどの従来から使用されている合成繊維に比べて耐熱性が低いため実用性という点では問題が多い。例えば、嗜好性飲料抽出用フィルターにより嗜好性飲料抽出用バッグを形成するにあたって、超音波溶着により糸タグを付ける際に、該フィルターと糸タグをしっかり溶着させようとすると溶着部分に穴が開き易く、穴を開けない様にしようとすると、糸タグが外れやすいという問題があった。また、抽出用バッグを製袋する際の製袋性や保形性を向上させ、織物の形状くずれによる織目開きや茶葉漏れという問題に対応するため、抽出用フィルターの糸の交差部の少なくとも一部を溶着させることがあるが、その際にも耐熱性が低いために、交差部の溶着がうまくいかず穴が開きやすいという問題が指摘されている。さらには、かかる抽出用フィルターを用いて成型された、最近流行しているテトラ形状などの抽出用バッグを使用する際においても、嗜好性飲料を抽出するために熱湯に長時間浸漬したり、煮出したりすると、耐熱性が低く、従来から使用されている合成繊維に比べて、熱湯での熱収縮率が高いため、抽出用バッグの変形を引き起こし外観性が悪くなるという問題もあった。そのため、耐熱性があり、合成繊維並みの実用性がある、生分解性繊維が求められている。
【０００６】
【特許文献１】特許第３７７０８３３号公報
【特許文献２】特開２００２−１０４５０６号公報
【特許文献３】特開２００６−３４６８３号公報
【発明の開示】
【発明が解決しようとする課題】
【０００７】
本発明の目的は、上記の従来技術が有していた問題点を解消し、既存のポリアミドフィラメントや、芳香族ポリエステルモノフィラメントからなる嗜好性飲料抽出用フィルターと同等の製糸性、製織製、加工性を有し、かつ生分解性をも有する嗜好性飲料抽出用フィルターおよびそれよりなる嗜好飲料抽出用バッグを提供することにある。
【課題を解決するための手段】
【０００８】
本発明者らは、上記従来技術に鑑み鋭意検討を重ねた結果、本発明に到達した。
即ち、本発明の目的は、
ＤＳＣ測定による融点が１９５℃以上であるステレオコンプレックスポリ乳酸フィラメントから構成され、織物組織または編物組織を有する嗜好性飲料抽出用フィルターによって達成することができる。
【０００９】
更に、本発明の他の目的は、
ＤＳＣ測定による融点が１９５℃以上であるステレオコンプレックスポリ乳酸フィラメントから構成され、織物組織または編物組織を有する嗜好性飲料抽出用フィルターを用いてなる嗜好性飲料抽出用バッグによって達成することができる。
【発明の効果】
【００１０】
本発明の嗜好性飲料抽出用フィルターは、既存のポリアミドフィラメントや、芳香族ポリエステルモノフィラメントからなる嗜好性飲料抽出用フィルターと同等の製糸性、製織製、加工性を有し、かつ生分解性をも有するものであり、これから得られる嗜好飲料抽出用バッグも含めて、実用性が高いものである。
【００１１】
また、本発明の嗜好性飲料抽出用バッグは、耐熱性を有することから、嗜好性飲料抽出バッグをそのまま沸騰水中に投入することも可能であり、さらに、万が一、高温に熱っせられたヤカン等の金属容器と嗜好性飲料抽出用バッグとが一時的に直接接触したとしても、バッグ形状を保持することが可能である。
【発明を実施するための最良の形態】
【００１２】
以下、本発明を詳細に説明する。
本発明で用いるポリ乳酸フィラメントは、ポリＬ‐乳酸成分及びポリＤ‐乳酸成分よりなるステレオコンプレックスポリ乳酸繊維からなるフィラメントであり、特に、結晶性のあるポリＬ‐乳酸成分、ポリＤ‐乳酸成分を用いることが好ましく、光学純度の高いポリＬ‐乳酸成分、ポリＤ‐乳酸成分よりのステレオコンプレックスポリ乳酸繊維からなるフィラメントが好ましい。
とりわけ好ましくは、融点が１６０℃以上の結晶性のポリＬ‐乳酸成分、ポリＤ‐乳酸成分を好適に用いることができる。
【００１３】
本発明で用いるポリＬ‐乳酸成分は、好ましくは９０〜１００モル％、より好ましくは９５〜１００モル％のＬ‐乳酸単位、さらに高融点を実現するためには９９〜１００モル％、くわえてステレオ化度を優先するならば９５〜９９モル％のＬ−乳酸単位から構成されることがさらに好ましい。他の単位としては、Ｄ‐乳酸単位、乳酸以外の共重合成分単位が挙げられる。Ｄ‐乳酸単位、乳酸以外の共重合成分単位は、好ましくは０〜１０モル％、より好ましくは０〜５モル％、さらに好ましくは０〜２モル％である。
【００１４】
ポリＤ−乳酸成分は、好ましくは９０〜１００モル％、より好ましくは９５〜１００モル％のＤ−乳酸単位、さらに高融点を実現するためには９９〜１００モル％、加えてステレオ化度を優先するならば９５〜９９モル％のＤ−乳酸単位から構成されることがさらに好ましい。他の単位としては、Ｌ−乳酸単位、乳酸以外の共重合成分単位が挙げられる。Ｌ−乳酸単位、乳酸以外の共重合成分単位は、０〜１０モル％、好ましくは０〜５モル％、さらに好ましくは０〜２モル％である。
【００１５】
共重合成分単位は、２個以上のエステル結合形成可能な官能基を持つジカルボン酸、多価アルコール、ヒドロキシカルボン酸、ラクトン等由来の単位およびこれら種々の構成成分からなる各種ポリエステル、各種ポリエーテル、各種ポリカーボネート等由来の単位が例示される。
【００１６】
ジカルボン酸としては、コハク酸、アジピン酸、アゼライン酸、セバシン酸、テレフタル酸、イソフタル酸等が挙げられる。多価アルコールとしてはエチレングリコール、プロピレングリコール、プロパンジオール、ブタンジオール、ペンタンジオール、ヘキサンジオール、オクタンジオール、グリセリン、ソルビタン、ネオペンチルグリコール、ジエチレングリコール、トリエチレングリコール、ポリエチレングリコール、ポリプロピレングリコール、ポリテオラメチレングリコール等の脂肪族多価アルコール等あるいはビスフェノールにエチレンオキシドが付加させたものなどの芳香族多価アルコール等が挙げられる。ヒドロキシカルボン酸として、グリコール酸、ヒドロキシ酪酸、４−ヒドロキシ安息香酸等が挙げられる。ラクトンとしては、グリコリド、ε−カプロラクトングリコリド、ε−カプロラクトン、β−プロピオラクトン、δ−ブチロラクトン、β−またはγ−ブチロラクトン、ピバロラクトン、δ−バレロラクトン等が挙げられる。
【００１７】
ポリＬ‐乳酸成分およびポリＤ‐乳酸成分は、共に重量平均分子量が、好ましくは１０万〜５０万、より好ましくは１５万〜３５万である。
ポリＬ‐乳酸およびポリＤ‐乳酸は、公知の方法で製造することができる。
【００１８】
例えば、Ｌ‐またはＤ‐ラクチドを金属重合触媒の存在下、加熱し開環重合させ製造することができる。また、金属重合触媒を含有する低分子量のポリ乳酸を結晶化させた後、減圧下または不活性ガス気流下で加熱し固相重合させ製造することができる。さらに、有機溶媒の存在／非存在下で、乳酸を脱水縮合させる直接重合法で製造することができる。
【００１９】
重合反応は、従来公知の反応容器で実施可能であり、例えばヘリカルリボン翼等、高粘度用攪拌翼を備えた縦型反応器あるいは横型反応器を単独、または並列して使用することができる。また、回分式あるいは連続式あるいは半回分式のいずれでも良いし、これらを組み合わせてもよい。
【００２０】
重合開始剤としてアルコールを用いてもよい。かかるアルコールとしては、ポリ乳酸の重合を阻害せず不揮発性であることが好ましく、例えばデカノール、ドデカノール、テトラデカノール、ヘキサデカノール、オクタデカノールなどを好適に用いることができる。
【００２１】
固相重合法では、前述した開環重合法や乳酸の直接重合法によって得られた、比較的低分子量の乳酸ポリエステルをプレポリマーとして使用する。プレポリマーは、そのガラス転移温度（Ｔｇ）以上融点（Ｔｍ）未満の温度範囲にて予め結晶化させることが、融着防止の面から好ましい形態と言える。結晶化させたプレポリマーは固定された縦型或いは横型反応容器、またはタンブラーやキルンの様に容器自身が回転する反応容器（ロータリーキルン等）中に充填され、プレポリマーのガラス転移温度（Ｔｇ）以上融点（Ｔｍ）未満の温度範囲に加熱される。重合温度は、重合の進行に伴い段階的に昇温させても何ら問題はない。また、固相重合中に生成する水を効率的に除去する目的で前記反応容器類の内部を減圧することや、加熱された不活性ガス気流を流通する方法も好適に併用される。
【００２２】
ポリ乳酸重合時使用された金属含有触媒は従来公知の失活剤で不活性化しておくのが好ましい。かかる失活剤としてはたとえば例えばイミノ基を有し且つ重合金属触媒に配位し得るキレート配位子の群からなる有機リガンド及びジヒドリドオキソリン（Ｉ）酸、ジヒドリドテトラオキソ二リン（ＩＩ，ＩＩ）酸、ヒドリドトリオキソリン（ＩＩＩ）酸、ジヒドリドペンタオキソ二リン（ＩＩＩ）酸、ヒドリドペンタオキソ二（ＩＩ，ＩＶ）酸、ドデカオキソ六リン（ＩＩＩ）ＩＩＩ、ヒドリドオクタオキソ三リン（ＩＩＩ，ＩＶ，ＩＶ）酸、オクタオキソ三リン（ＩＶ，ＩＩＩ，ＩＶ）酸、ヒドリドヘキサオキソ二リン（ＩＩＩ，Ｖ）酸、ヘキサオキソ二リン（ＩＶ）酸、デカオキソ四リン（ＩＶ）酸、ヘンデカオキソ四リン（ＩＶ）酸、エネアオキソ三リン（Ｖ，ＩＶ，ＩＶ）酸等の酸価数５以下の低酸化数リン酸、式、ｘＨ２Ｏ・ｙＰ２Ｏ５で表され、ｘ／ｙ＝３のオルトリン酸、２＞ｘ／ｙ＞１であり、縮合度より二リン酸、三リン酸、四リン酸、五リン酸等と称せられるポリリン酸及びこれらの混合物、ｘ／ｙ＝１で表されるメタリン酸、なかでもトリメタリン酸、テトラメタリン酸、１＞ｘ／ｙ＞０で表され、五酸化リン構造の一部をのこした網目構造を有するウルトラリン酸（これらを総称してメタ燐酸系化合物と呼ぶことがある。）、及びこれらの酸の酸性塩、一価、多価のアルコール類、あるいはポリアルキレングリコール類の部分エステル、完全エスエテル、ホスホノ置換低級脂肪族カルボン酸誘導体などが例示される。
【００２３】
触媒失活能から、式、ｘＨ２Ｏ・ｙＰ２Ｏ５で表され、ｘ／ｙ＝３のオルトリン酸、２＞ｘ／ｙ＞１であり、縮合度より二リン酸、三リン酸、四リン酸、五リン酸等と称せられるポリリン酸及びこれらの混合物、ｘ／ｙ＝１で表されるメタリン酸、なかでもトリメタリン酸、テトラメタリン酸、１＞ｘ／ｙ＞０で表され、五酸化リン構造の一部をのこした網目構造を有するウルトラリン酸（これらを総称してメタ燐酸系化合物と呼ぶことがある。）、及びこれらの酸の酸性塩、一価、多価のアルコール類、あるいはポリアルキレングリコール類の部分エステルリンオキソ酸あるいはこれらの酸性エステル類、ホスホノ置換低級脂肪族カルボン酸誘導体及び上記のメタ燐酸系化合物が好適に使用される。
【００２４】
本発明で使用するメタ燐酸系化合物は、３から２００程度の燐酸単位が縮合した環状のメタ燐酸あるいは立体網目状構造を有するウルトラ領域メタ燐酸あるいはそれらのアルカリ金属塩、アルカリ土類金属塩、オニウム塩を包含する。
【００２５】
なかでも環状メタ燐酸ナトリウムやウルトラ領域メタ燐酸ナトリウム、ホスホノ置換低級脂肪族カルボン酸誘導体のジヘキシルホスホノエチルアセテート（以下ＤＨＰＡと略称することがある）などが好適に使用される。
【００２６】
本発明で用いるステレオコンプレックスポリ乳酸組成物のラクチド含有量は０から７００ｐｐｍの範囲が選択される。さらに好ましくは０から５００ｐｐｍ、より好ましくは０から２００ｐｐｍ、特段に好ましくは０から１００ｐｐｍの範囲が選択される。
【００２７】
ステレオコンプレックスポリ乳酸樹脂組成物がかかる範囲のラクチド含有量を有することにより、溶融時の安定性を向上せしめ、効率よく安定に紡糸できる利点及び繊維製品の耐加水分解性を高めることが出来るからである。
【００２８】
ラクチド含有量をかかる範囲に低減させるには、ポリＬ‐乳酸及びポリＤ‐乳酸の重合時点からステレオコンプレックスポリ乳酸樹脂製造の終了までの任意の段階において、従来公知のラクチド軽減処理あるいはこれらを組み合わせて実施することによって達成することが可能である。
【００２９】
本発明で用いるステレオコンプレックスポリ乳酸組成物の重量平均分子量は、１０万〜５０万である。より好ましくは１０万〜３０万である。さらにより好ましくは１０．５万から２５万である。
【００３０】
ステレオコンプレックスポリ乳酸組成物の重量平均分子量（Ｍｗ）と数平均分子量（Ｍｎ）との比を分子量分散（Ｍｗ／Ｍｎ）という。分子量分散が大きいことは、平均分子量に比較し、大きな分子や小さな分子の割合が多いことを意味する。
【００３１】
即ち、分子量分散の大きなステレオコンプレックスポリ乳酸組成物、例えば重量平均分子量が２５万程度で、分子量分散が３超の組成物では、重量平均分子量値２５万より大きい分子の割合が大きくなる場合があり、この場合、溶融粘度が大きくなり、紡糸、延伸工程上好ましくない。また１０万程度の比較的小さい重量平均分子量で分子量分散の大きなポリ乳酸組成物では、重量平均分子量値１０万より小さい分子の割合が大きくなる場合があり、この場合、繊維の機械的物性の耐久性が小さくなり、使用上好ましくない。かかる観点より分子量分散の範囲は、好ましくは１．５〜３．０、より好ましくは１．５〜２．５、さらに好ましくは１．６〜２．５の範囲である。
【００３２】
重量平均分子量、数平均分子量は溶離液にクロロホルムを用いたゲルパーミエーションクロマトグラフィー（ＧＰＣ）測定による標準ポリスチレン換算の重量平均分子量、数平均分子量値である。
【００３３】
ステレオコンプレックスポリ乳酸組成物におけるポリＬ−乳酸成分とポリＤ−乳酸成分との重量比は、９０：１０〜１０：９０の範囲である。７５：２５〜２５：７５の範囲であることが好ましく、さらに好ましくは６０：４０〜４０：６０の範囲であり、できるだけ５０：５０に近いことが好ましい。
【００３４】
ステレオコンプレックスポリ乳酸組成物は、ポリＬ−乳酸成分およびポリＤ−乳酸成分からなり、ステレオコンプレックス結晶を含有するが、ステレオコンプレックス結晶の含有率、すなわちステレオ化度は、示差走査熱量計（ＤＳＣ）測定において、昇温過程における融解ピークのうち、ステレオコンプレックス結晶の融解に対応するピークの割合であり、下記式（ａ）で表され８０〜１００％、より好ましくは９５〜１００％である。
【００３５】
ステレオコンプレックス結晶融解温度は、１９５〜２５０℃の範囲、より好ましくは２００〜２４０℃、結晶融解エンタルピーは、２０Ｊ／ｇ以上、好ましくは３０Ｊ／ｇ以上である。
【００３６】
［数１］
ステレオ化度＝
［（ΔＨｍｓ／ΔＨｍｓ０）／（ΔＨｍｈ／ΔＨｍｈ０＋ΔＨｍｓ／ΔＨｍｓ０）］  （ａ）
（ただし、ΔＨｍｓ０＝２０３．４Ｊ／ｇ、ΔＨｍｈ０＝１４２Ｊ／ｇ、ΔＨｍｓ＝ステレオコンプレックス融点の融解エンタルピー、ΔＨｍｈ＝ホモ結晶の融解エンタルピー）
【００３７】
ステレオコンプレックスポリ乳酸組成物は、ポリＬ‐乳酸成分とポリＤ‐乳酸成分とを所定の重量比で共存させ混合することにより製造することができる。
混合は、溶媒の存在下で行うことができる。溶媒は、ポリＬ−乳酸とポリＤ−乳酸が溶解するものであれば、特に限定されるものではないが、例えば、クロロホルム、塩化メチレン、ジクロロエタン、テトラクロロエタン、フェノール、テトラヒドロフラン、Ｎ−メチルピロリドン、Ｎ，Ｎ−ジメチルホルムアミド、ブチロラクトン、トリオキサン、ヘキサフルオロイソプロパノール等の単独あるいは２種以上混合したものが好ましい。
【００３８】
また混合は、溶媒の非存在下で行うことができる。即ち、ポリＬ‐乳酸とポリＤ‐乳酸とを所定量混合した後に溶融混練する方法、いずれか一方を溶融させた後に残る一方を加えて混練する方法を採用することができる。
あるいは、ポリＬ‐乳酸セグメントとポリＤ‐乳酸セグメントが結合している、ステレオブロックポリ乳酸も本発明のポリ乳酸組成物として好適に用いることが出来る。
【００３９】
ステレオブロックポリ乳酸はポリＬ‐乳酸セグメントとポリＤ‐乳酸セグメントが分子内で結合してなる、ブロック重合体である。
このようなブロック重合体は、たとえば、逐次開環重合によって製造する方法や、ポリＬ‐乳酸とポリＤ‐乳酸を重合しておいてあとで鎖交換反応や鎖延長剤で結合する方法、ポリＬ‐乳酸とポリＤ‐乳酸を重合しておいてブレンド後固相重合して鎖延長する方法、立体選択開環重合触媒を用いてラセミラクチドから製造する方法など上記の基本的構成を持つブロック共重合体であれば製造法によらず用いることができる。
しかしながら、逐次開環重合によって得られる高融点のステレオブロック重合体、固相重合法によって得られる重合体を用いることが製造の容易さからより好ましい。
【００４０】
本発明で用いるポリ乳酸組成物およびステレオブロックポリ乳酸は、そのステレオ化度が、９０％以上であることが好ましく、より好ましくは１００％である。ステレオ化度は、ＤＳＣ測定において融点のエンタルピーを比較することによって上記数式（ａ）によって決定することができる。
【００４１】
本発明で用いるポリ乳酸成分には、ステレオコンプレックス結晶の形成を安定的且つ高度に進めるために特定の添加物を添加することが好ましい。
たとえば、下記式（１）及びまたは（２）に示す燐酸金属塩が好ましい例として挙げることができる。
【００４２】
【化１】
2009006135.tif 000003
【００４３】
【化２】
2009006135.tif 000004
【００４４】
式（２）で表される燐酸エステル金属塩のうち好ましいものとしては、Ｒ４、Ｒ６がメチル基、Ｒ５がｔｅｒｔ−ブチル基のものが挙げられる。株式会社ＡＤＥＫＡ製の商品名、「アデカスタブ」ＮＡ−１０、ＮＡ−１１、ＮＡ−２１、ＮＡ−７１、ＮＡ−３０、ＮＡ−３５等が燐酸エステル金属塩として用いることができるし、公知の方法により合成することができる。
【００４５】
これらの金属塩は、ポリ乳酸成分に対して、好ましくは０．０５ｗｔ％から５ｗｔ％、より好ましくは０．０５ｗｔ％から０．５ｗｔ％、さらに好ましくは０．０５ｗｔ％から０．２ｗｔ％用いることが好ましい。少なすぎる場合には、ステレオ化度を向上する効果が小さく、多すぎると樹脂自体を劣化させるので好ましくない。
【００４６】
本発明に用いるポリ乳酸成分には、耐湿熱性改善剤として、特定官能基を有するカルボキシル基封止剤が好適に適用できる。中でも、特定官能基がカルボジイミド基であるカルボジイミド化合物がカルボキシル基を効果的に封止できるとともに、ポリ乳酸繊維構造物の色相、ステレオコンプレックス相の形成促進、耐湿熱性等の観点より好ましく選択される。
【００４７】
すなわち、カルボジイミド化合物としては、ジシクロヘキシルカルボジイミド、ジイソプロピルカルボジイミド、ジメチルカルボジイミド、ジイソブイチルカルボジイミド、ジオクチルカルボジイミド、オクチルデシルカルボジイミド、ジ−ｔ−ブチルカルボジイミド、ｔ−ブチルイソプロピルカルボジイミド、ジベンジルカルボジイミド、ジフェニルカルボジイミド、Ｎ−オクタデシル−Ｎ’−フェニルカルボジイミド、Ｎ−ベンジル−Ｎ’−フェニルカルボジイミド、Ｎ−ベンジル−Ｎ’−トリルカルボジイミド、ジ−ｏ−トルイルカルボジイミド、ジ−ｐ−トルイルカルボジイミド、ビス（ｐ−ニトロフェニル）カルボジイミド、ビス（ｐ−アミノフェニル）カルボジイミド、ビス（ｐ−ヒドロキシフェニル）カルボジイミド、ビス（ｐ−クロロフェニル）カルボジイミド、ビス（ｏ−クロロフェニル）カルボジイミド、ビス（ｏ−エチルフェニル）カルボジイミド、ビス（ｐ−エチルフェニル）カルボジイミドビス（ｏ−イソプロピルフェニル）カルボジイミド、ビス（ｐ−イソプロピルフェニル）カルボジイミド、ビス（ｏ−イソブチルフェニル）カルボジイミド、ビス（ｐ−イソブチルフェニル）カルボジイミド、ビス（２，５−ジクロロフェニル）カルボジイミド、ｐ−フェニレンビス（ｏ−トルイルカルボジイミド）、ｐ−フェニレンビス（シクロヘキシルカルボジイミド、ｐ−フェニレンンビス（ｐ−クロロフェニルカルボジイミド）、２，６，２’，６’−テトライソプロピルジフェニルカルボジイミド、ヘキサメチレンビス（シクロヘキシルカルボジイミド）、エチレンビス（フェニルカルボジイミド）、エチレンビス（シクロヘキシルカルボジイミド）、ビス（２，６−ジメチルフェニル）カルボジイミド、ビス（２，６−ジエチルフェニル）カルボジイミド、ビス（２−エチル−６−イソプロピルフェニル）カルボジイミド、ビス（２−ブチル−６−イソプロピルフェニル）カルボジイミド、ビス（２，６−ジイソプロピルフェニル）カルボジイミド、ビス（２，６−ジ−ｔ−ブチルフェニル）カルボジイミド、ビス（２，４，６−トリメチルフェニル）カルボジイミド、ビス（２，４，６−トリイソプロピルフェニル）カルボジイミド、ビス（２，４，６−トリブチルフェニル）カルボジイミド、ジ−β−ナフチルカルボシイミド、Ｎ−トリル−Ｎ’−シクロヘキシルカルボシイミド、Ｎ−トリル−Ｎ’−フェニルカルボシイミド等のモノまたはジカルボジイミド化合物が例示される。
【００４８】
なかでも反応性、安定性の観点からビス（２，６−ジイソプロピルフェニル）カーボジイミド、２，６，２’，６’−テトライソプロピルジフェニルカルボジイミドが好ましい。またこれらのうち工業的に入手可能なジシクロヘキシルカルボジイミド、ジイソプロピルカルボジイミドの使用も好適である。
【００４９】
また、ポリ（１，６−シクロヘキサンカルボジイミド）、ポリ（４，４’−メチレンビスシクロヘキシルカルボジイミド）、ポリ（１，３−シクロヘキシレンカルボジイミド）、ポリ（１，４−シクロヘキシレンカルボジイミド）、ポリ（４，４’−ジフェニルメタンカルボジイミド）、ポリ（３，３’−ジメチル−４，４’−ジフェニルメタンカルボジイミド）、ポリ（ナフチレンカルボジイミド）、ポリ（ｐ−フェニレンカルボジイミド）、ポリ（ｍ−フェニレンカルボジイミド）、ポリ（ｐ−トリルカルボジイミド）、ポリ（ジイソプロピルカルボジイミド）、ポリ（メチルジソプロピルフェニレンカルボジイミド）、ポリ（トリエチルフェニレンカルボジイミド）等のポリカルボジイミド等が挙げられる。
【００５０】
市販のポリカルボジイミド化合物としては例えば日清紡績株式会社より市販されている「カルボジライト」を用いることができ、具体的にはポリ乳酸樹脂改質剤として販売されている「カルボジライト」ＬＡ−１、あるいはポリエステル樹脂改質剤として販売されている「カルボジライト」ＨＭＶ−８ＣＡ等を例示することができる。
【００５１】
カルボジイミド化合物は、従来公知の方法により製造することもできる。例えば触媒として有機リン化合物または有機金属化合物を使用して、有機イソシアネートを７０℃以上の温度で無溶媒あるいは不活性溶媒中で脱炭酸縮合反応に附することにより製造することができる。またポリカルボジイミド化合物は、従来公知のポリカルボジイミド化合物の製造法、例えば米国特許２９４１９５６号明細書、特公昭４７−３３２７９号公報、Ｊ．Ｏｒｇ．Ｃｈｅｍ．２８，  ２０６９−２０７５（１９６３）、Ｃｈｅｍｉｃａｌ  Ｒｅｖｉｅｗ  １９８１，Ｖｏｌ．８１  Ｎｏ．４、ｐ６１９−６２１等により製造することができる。
【００５２】
カルボジイミド化合物の含有量は、ポリ乳酸組成物１００重量部当たり、好ましくは０．１〜５．０重量部、さらに好ましくは０．５〜２．０重量部である。かかる範囲のカルボジイミド化合物を含有するステレオコンプレックスポリ乳酸繊維は、１００℃の沸水中３０分間の処理後の分子量保持率が９５％以上となり、さらに好ましい繊維を得ることができる。
【００５３】
また従来公知のカルボキシ末端封止剤の適用も好ましく選択される。
本発明においてかかるカルボキシル基反応性の末端封止剤はポリ乳酸樹脂の末端カルボキシル基を封止するのみでなく、ポリ乳酸樹脂や各種添加剤の分解反応で生成するカルボキシ基や乳酸、ギ酸等の低分子化合物のカルボキシル基を封止することができる。また上記封止剤はカルボキシル基のみならず熱分解により酸性低分子化合物が生成する水酸基末端、あるいは樹脂組成物中に侵入する水分を封止できる化合物であることが好ましい。
【００５４】
カルボキシ末端封止剤としては、エポキシ化合物、オキサゾリン化合物、オキサジン化合物、イソシアネート化合物から選択される少なくとも１種の化合物を使用することが好ましく、なかでもエポキシ化合物、オキサゾリン化合物、イソシアネート化合物が好ましい。
【００５５】
エポキシ化合物として、グリシジルエーテル化合物、グリシジルエステル化合物、グリジジルアミン化合物、グリシジルイミド化合物、グリシジルアミド化合物、脂環式エポキシ化合物を好ましく使用することができる。
【００５６】
末端カルボキシル基末端封止剤を含有することで、カルボジイミド化合物の作用を向上させることができるのみならず、紡糸性、力学特性、耐熱性、耐久性に優れた繊維を得ることができる。
【００５７】
本発明ポリ乳酸組成物中、上記の剤及び後述する各種添加剤剤の配合方法は、開環重合法においては重合の任意の段階で、好ましくは重合後期に直接反応容器内に添加混練することもできる。ポリ乳酸組成物中の均一分散、色相悪化防止能を考慮すると、エクストルーダーやニーダーでの混練が好ましい。すなわち反応器のポリマー吐出口を一軸、あるいは多軸のエクストルーダーに連結し、添加することもできる。また重合後チップ化されたポリ乳酸組成物あるいは固相重合後のポリ乳酸粉粒体に各種剤を添加、エクストルーダーやニーダーで混練する方法などが例示される。
【００５８】
このとき各種添加剤は、溶融液体、水溶液あるいは有機溶媒溶液あるいは分散液として直接エクストルーダーやニーダー中に計量添加するか、あるいはいわゆるサイドフィーダーよりポリ乳酸中に添加することもできる。
またチップあるいは微粉状のマスターバッチとしてエクストルーダーやニーダーでポリ乳酸組成物と混練することも好ましい実施態様である。
【００５９】
本発明において、ステレオコンプレックスポリ乳酸フィラメントの繊度が１０〜５０ｄｔｅｘの範囲内であることが好ましい。より好ましくは、１０〜４０ｄｔｅｘ、さらに好ましくは２０〜３５ｄｔｅｘである。
上記の範囲内にあるときには、フィルターの厚さを抑えることができるので一層ソフトな風合いとなり、また、フィラメントの強力としても、十分なものが得られる。
さらに、フィルターの製織あるいは製編密度を高くしなくても嗜好性飲料粉末が漏れにくいので、製織あるいは製編が容易となり、製造コストも低くすることができる。
【００６０】
本発明において、ステレオコンプレックスポリ乳酸フィラメントの強度は３．５ｃＮ／ｄｔｅｘ以上であることが好ましい。より好ましくは、３．５ｃＮ／ｄｔｅｘ〜４．５ｃＮ／ｄｔｅｘの範囲である。上記の範囲にあるときには、紡糸工程、延伸工程、製織工程での工程通過性が良好である。
【００６１】
本発明においては嗜好性飲料抽出用フィルターが織物組織を有し、かつ経糸密度が３０〜３００本／２．５４ｃｍ、かつ緯糸密度が３０〜３００本／２．５４ｃｍの範囲内であることが好ましい。
【００６２】
織編組織の密度としては、経糸密度は好ましくは６０〜１８０本／２．５４ｃｍ、より好ましくは８０〜１３０本／２．５４ｃｍであり、かつ緯糸密度は好ましくは５０〜１７０本／２．５４ｃｍ、より好ましくは６０〜１２０本／２．５４ｃｍの範囲内である。
密度が上記の範囲内にあるときには、ソフトな風合いと嗜好性飲料粉末の漏れにくさとを高い水準で兼備することができる。
【００６３】
本発明の嗜好性飲料抽出用フィルターにおいて、フィルターが織物組織または編物組織を有しておればよく、その織編組織は特に限定されないが、嗜好性飲料粉末の粉漏れ防止や嗜好性飲料の均一な抽出性、成型された嗜好性飲料抽出用バッグ内部の茶葉等がよく見えるための透明性を付与するという観点からは、織物の織組織としては、平織組織が好ましい。また、編物の編組織としてはメッシュ編物組織が好ましい。
【００６４】
また、嗜好性飲料用フィルターの開口率としては、４０〜７５％の範囲内であることが好ましい。該開口率が上記範囲内にあるときには、ソフトな風合いと嗜好性飲料粉末の漏れにくさとを高い水準で兼備することができる。
【００６５】
また、製編織された嗜好性飲料抽出用フィルターにおいて、フィルターを構成するフィラメントの交差部の少なくとも一部が融着していることが好ましい。例えば、フィルターが織物組織を有している場合、経糸と緯糸との交点の少なくとも一部が融着していることが好ましい。また、フィルターが編物組織を有している場合、隣り合うループ同士が少なくとも一部融着していることが好ましい。このようにフィラメントの交差部の少なくとも一部が融着していると、嗜好性飲料抽出用フィルターを用いて嗜好性飲料抽出用バッグを製袋する際、製袋性や保形性が向上し、また、切断された端面においてほつれが発生しにくく好ましい。
【００６６】
このようなフィラメントの交差部における融着は、全ての交差部が融着していてもよいし、縦横格子、斜め格子、縞など所定のパターンで融着していてもよい。なかでも、よりソフトな風合いを得る上で、格子状のパターンで融着していることが好ましい。なお、全ての交差部を融着させるには、所定の温度に加熱された加熱空気中でフィルターを熱処理すればよい。また、所定のパターンで交差部を融着させるには、所定のパターン柄を有する熱ロールによりフィルターを加熱すればよい。
【００６７】
本発明の嗜好性飲料抽出用フィルターは、フィルターの少なくとも一部にロゴマークや記号、図形、数字、文字等の図柄を有することもできる。具体的には、プリントや図柄を彫刻した熱ロールによるプレスなどの操作によって容易に図柄を付与することができる。
【００６８】
本発明において、ステレオコンプレックスポリ乳酸フィラメントは、マルチフィラメントであっても、モノフィラメントであってもどちらでもよいが、フィルターの組織を均一なものとしやすいという観点からはモノフィラメントを用いることが好ましい。
【００６９】
本発明における嗜好性飲料抽出用バッグは、上述した嗜好性飲料抽出用フィルターを用いてなる嗜好性飲料抽出用バッグである。かかる嗜好性飲料抽出用バッグには、お湯や冷水に浸漬させて使用するバッグやドリップ式のバッグが含まれる。
【００７０】
特に図１に示すようなテトラ形状を有するバッグが好ましく、例えば、特許第３４３２８３３号公報に記載のように、嗜好性飲料抽出用フィルターを筒状に形成したのち長手方向２箇所に対して相互に直交する方向の第１および第２の横シールを行うと共に、前記各横シールに先立って、そのシール方向に対応した方向のガスを前記筒内に噴射することで容易に製造することが可能である。
【実施例】
【００７１】
次に本発明の実施例及び比較例を詳述するが、本発明はこれらによって限定されるものではない。なお、実施例中の各測定項目は下記の方法で測定した。
【００７２】
（１）重量平均分子量（Ｍｗ）：
ポリマーの重量平均分子量はＧＰＣ（カラム温度４０℃、クロロホルム）により、ポリスチレン標準サンプルとの比較で求めた。
【００７３】
（２）融点、ステレオ化度：
ＴＡインストルメンツ製  ＴＡ−２９２０示差走査熱量測定計ＤＳＣを用いた。
測定は、試料１０ｍｇを窒素雰囲気下、昇温速度１０℃／分で室温から２６０℃まで昇温した。第一スキャンで、ホモ結晶融解温度、ステレオコンプレックス結晶融解温度を求めた。ステレオ化度は、数１により算出した。
［数１］
Ｓ（％）＝［（ΔＨｍｓ／ΔＨｍｓ０）／（ΔＨｍｈ／ΔＨｍｈ０＋ΔＨｍｓ／ΔＨｍｓ０）］
（ただし、ΔＨｍｓ０＝２０３．４Ｊ／ｇ、ΔＨｍｈ０＝１４２Ｊ／ｇ、ΔＨｍｓ＝ステレオコンプレックス融点の融解エンタルピー、ΔＨｍｈ＝ホモ結晶の融解エンタルピー）
【００７４】
（３）風合いのソフト性
試験者３人が官能評価により、（４級）非常にソフトである、（３級）ソフトである、（２級）普通である、（１級）硬い、の４段階に評価した。
【００７５】
（４）嗜好性飲料粉末の漏れにくさ
嗜好性飲料粉末の漏れにくさを評価する指標として、粒径が２５０〜３５５μｍのＡｌ２Ｏ３からなる粉末（三昌研磨材株式会社製  セラミック系研磨材  ホワイトアランダム  ＷＡＦ５４）を嗜好性飲料粉末に見立てて嗜好性飲料抽出用バッグ内部に一定量入れ、該バッグをお湯に浸漬させ、粉末の漏れにくさを（４級）粉末がほとんど漏れない（漏れ０〜１０％）、（３級）少し漏れる（１０〜２５％）、（２級）漏れる（２５〜５０％）、（１級）かなり漏れる（５０％以上）の４段階に評価した。
【００７６】
（５）フィルターの開口率（％）
フィルターの開口率（％）を下記式により算出した。なお、開口部面積とは経糸と緯糸とで形成される開口部の総面積である。
開口率（％）＝開口部面積（ｍｍ２）／試料総面積（ｍｍ２）×１００
【００７７】
（６）保形性
フィルターに力を加えた際、目開きが起こりやすいかどうかにより（３級）目開きが起こりにくく保形性が良好である、（２級）普通、（１級）目開きが起こりやすく保形性が不良である、の３段階に保形性を評価した。
【００７８】
（７）製袋性
フィルターを用いて嗜好性飲料抽出用バッグを得る際、フィルターが変形しやすいかどうかにより（３級）フィルターが変形しにくく製袋性が良好である、（２級）普通、（１級）フィルターが変形しやすく製袋性が不良である、の３段階に保形性を評価した。
【００７９】
（８）フィラメント強伸度の測定方法
ＪＩＳ−Ｌ−１０１３に基づいて定速伸長引張試験機であるオリエンテック（株）社製テンシロンを用いて、つかみ間隔２０ｃｍ、引張速度２０ｃｍ／分にて測定した。
【００８０】
［製造例１］（ポリＬ−乳酸の製造）
Ｌラクチド（株式会社武蔵野化学研究所製、光学純度１００％）１００重量部に対し、オクチル酸スズを０．００５重量部加え、窒素雰囲気下、攪拌翼のついた反応機にて、１８０℃で２時間反応し、オクチル酸スズに対し１．２倍当量の燐酸を添加しその後、１３．３ｋＰａで残存するラクチドを除去し、チップ化し、ポリＬ−乳酸を得た。
得られたＬ−乳酸の重量平均分子量は１５万、ガラス転移点（Ｔｇ）６３℃、融点は１８０℃であった。
【００８１】
［製造例２］（ポリＤ−乳酸の製造）
Ｄラクチド（株式会社武蔵野化学研究所製、光学純度１００％）１００重量部に対し、オクチル酸スズを０．００５重量部加え、窒素雰囲気下、攪拌翼のついた反応機にて、１８０℃で２時間反応し、オクチル酸スズに対し１．２倍当量の燐酸を添加しその後、１３．３ｋＰａで残存するラクチドを除去し、チップ化し、ポリＤ−乳酸を得た。得られたポリＤ−乳酸の重量平均分子量は１５万、ガラス転移点（Ｔｇ）６３℃、融点は１８０℃であった。
【００８２】
［製造例３］（ステレオコンプレックスポリ乳酸樹脂の製造）
製造例１で得られたポリＬ−乳酸ならびに製造例２のポリＤ−乳酸を各５０重量部と、リン酸エステル金属塩（株式会社ＡＤＥＫＡ製「アデカスタブ」ＮＡ−１１）０．１重量部を２３０℃で溶融混練し、ポリＬ−乳酸ならびにポリＤ‐乳酸の合計１００重量部あたりカルボジイミドとして日清紡績株式会社製「カルボジライト」ＬＡ−１を０．７重量部、第一供給口より供給しシリンダー温度２３０℃で混練押出して、水槽中にストランドを取り、チップカッターにてチップ化してステレオコンプレックスポリ乳酸樹脂を得た。得られたステレオコンプレックスポリ乳酸樹脂のＭｗは１３．５万、融点（Ｔｍ）は２１７℃、ステレオ化度は１００％であった。
【００８３】
［実施例１］
前記、製造例３で得られたステレオコンプレックスポリ乳酸樹脂を１１０℃で２時間、１５０℃で５時間乾燥し樹脂の水分率を８０ｐｐｍとしたあと０．３２φｍｍの吐出孔１ホールを有する紡糸口金を用いて、紡糸温度２２０℃で６．５ｇ／分の吐出量で紡糸した後に６５０ｍ／分の速度で未延伸糸を巻き取った。巻き取られた未延伸糸を延伸機にて４．４倍に延伸し延伸糸を巻き取った。紡糸工程、延伸工程での工程通過性は良好であり、巻き取られた延伸糸は繊度２３ｄｔｅｘのモノフィラメントであり、強度３．８ｃＮ／ｄｔｅｘ、伸度３６％の製織に対応できる物性値であった。
得られたステレオコンプレックスポリ乳酸モノフィラメントを経糸および緯糸に配して、平織物組織の織物を製織した後、該織物を、温度９０℃の温浴中で浸漬処理により精練した後、水洗、乾燥した。
【００８４】
次いで、織物の経緯の密度を均一にし、目曲がりをなくすため、加熱空気中で、該織物にテンションをかけたまま熱処理することにより、経密度１０５本／２．５４ｃｍ、緯密度１０７本／２．５４ｃｍの密度を有する平組織織物からなる嗜好性飲料抽出用フィルターを得た。なお、熱処理温度としては、通常の芳香族ポリエステルモノフィラメント等で用いられている条件である、１６０℃に設定した。
かくして得られた嗜好性飲料抽出用フィルターにおいて、開口率６４％、風合いのソフト性は３級とソフト性に優れるものであった。
【００８５】
次いで、該嗜好性飲料抽出用フィルターを用いて、超音波シール法にて溶着させることにより、図１に示すようなテトラ形状を有する嗜好性飲料抽出用バッグを得た。また、超音波溶着機によるポリプロピレンからなる糸タグの溶着性も良好であった。そして、嗜好性飲料粉末の代替として粒径が２５０〜３５５μｍのＡｌ２Ｏ３からなる粉末（三昌研磨材株式会社製  セラミック系研磨材  ホワイトアランダム  ＷＡＦ５４）を内部に入れたバッグをお湯に浸漬させ、嗜好性飲料粉末の漏れにくさを評価したところ４級と粉末がほとんど漏れないものであった。
また、保形性３級、製袋性３級と保形性および製袋性がともに良好であった。
【００８６】
［製造例４］（ポリＬ−乳酸モノフィラメントの製造）
製造例１で得られたポリＬ−乳酸樹脂を１１０℃で２時間、１５０℃で５時間乾燥し樹脂の水分率を８０ｐｐｍとしたあと０．３２φｍｍの吐出孔１ホールを有する紡糸口金を用いて、紡糸温度２２０℃で６．５ｇ／分の吐出量で紡糸した後に６５０ｍ／分の速度で未延伸糸を巻き取った。
巻き取られた未延伸糸を延伸機にて４．４倍に延伸し延伸糸を巻き取った。紡糸工程、延伸工程での工程通過性は良好であり、巻き取られた延伸糸は繊度２２ｄｔｅｘのモノフィラメントであり、強度３．５ｃＮ／ｄｔｅｘ、伸度３７％の製織に対応できる物性値であった。このポリＬ−乳酸モノフィラメントを経糸および緯糸に配して、平織物組織の織物を製織した後、該織物を、温度９０℃の温浴中で浸漬処理により精練した後、水洗、乾燥した。
【００８７】
［比較例１］
製造例４の操作により得られたポリＬ−乳酸モノフィラメントを経糸および緯糸に配して、平織物組織の織物を製織した後、該織物を、温度９０℃の温浴中で浸漬処理により精練した後、水洗、乾燥した。
次いで、実施例１と同様に加熱空気中で、該織物にテンションをかけたまま熱処理（１６０℃）を行ったところ、該織物が収縮して硬くなってしまい、嗜好性飲料抽出用フィルターとして使用できるようなものが得られず、通常の芳香族ポリエステルモノフィラメント等で用いられている条件をそのまま適用することはできなかった。
【００８８】
［比較例２］
製造例４の操作により得られたポリＬ−乳酸モノフィラメントを経糸および緯糸に配して、平織物組織の織物を製織した後、該織物を、温度９０℃の温浴中で浸漬処理により精練した後、水洗、乾燥した。
次いで、加熱空気中で、該織物にテンションをかけたまま熱処理することにより、経密度１０５本／２．５４ｃｍ、緯密度１０７本／２．５４ｃｍの密度を有する平組織織物からなる嗜好性飲料抽出用フィルターを得た。
なお、熱処理温度としては、比較例１の結果に基づき、通常の芳香族ポリエステルモノフィラメント等で用いられている条件（１６０℃）から代えて、１３０℃に設定した
かくして得られた嗜好性飲料抽出用フィルターにおいて、開口率６４％、風合いのソフト性は３級とソフト性に優れるものであった。
【００８９】
次いで、該嗜好性飲料抽出用フィルターを用いて、超音波シール法にて溶着させることにより、図１に示すようなテトラ形状を有する嗜好性飲料抽出用バッグを得ることができたが、超音波溶着機によるポリプロピレンからなる糸タグの溶着では該嗜好性飲料抽出用フィルターの糸を溶着させた部分に穴が開き、嗜好性飲料抽出用バッグとして完全なものが得られなかった。
【産業上の利用可能性】
【００９０】
本発明によるステレオコンプレックスポリ乳酸フィラメントを用いることにより、既存のポリエステルモノフィラメントやナイロンモノフィラメント並みの製糸性、製織製、加工性を有し、なおかつ耐熱性や寸法安定性が良好で、ソフトな風合いを有しかつ嗜好性飲料粉末の漏れにくい嗜好性飲料抽出用フィルター、および該嗜好性飲料抽出用フィルターを用いてなる嗜好性飲料抽出用バッグが提供され、これらは高い実用性を有するものである。
【００９１】
また、本発明のステレオコンプレックスポリ乳酸フィラメントを使用した嗜好性飲料抽出用バッグは、使用後に微生物が存在する環境下に放置しておけば、一定期間後には中身ごと完全に分解するため、このステレオコンプレックスポリ乳酸フィラメントを使用した嗜好性飲料抽出用バッグは特別な廃棄物処理を必要とすることなく、廃棄処理による公害を防止することが可能となる。
【図面の簡単な説明】
【００９２】
【図１】本発明の嗜好性飲料抽出用バッグの一例（テトラ形状）を示した模式図である。
【図１】
2009006135.tif 000007